ГИДРОФИЛЬНАЯ, КОМПОЗИТНАЯ МИКРОПОРИСТАЯ МЕМБРАНА И СПОСОБ ЕЕ ИЗГОТОВЛЕНИЯ

1. Гидрофильная, композитная микропористая мембрана, имеющая анионообменные и катионообменные группы на внешней поверхности или на поверхности пор микропористой подложки мембраны из термопластической смолы.
2. Гидрофильная, композитная микропористая мембрана по п.1, в которой анионообменная группа является любой из первичной - четвертичной аминогруппы и гетероциклической аминогруппы.
3. Гидрофильная, композитная микропористая мембрана по пп.1-2, в которой катионообменной группой является группа сульфоновой кислоты или карбоксильная группа.
4. Способ изготовления гидрофильной, композитной микропористой мембраны по пп.1-3, включающий стадии прививочной полимеризации микропористой подложки мембраны из термопластической смолы ненасыщенным глицидным соединением, и присоединения анионообменнной и катионообменной группы к эпоксидной группе в получаемом полимере.
5. Способ изготовления гидрофильной, композитной микропористой мембраны по пп.1-3, включающий стадии прививочной полимеризации микропористой подложки мембраны из термопластической смолы ненасыщенным мономером, содержащим анионообменную и катионообменную группу.
6. Способ изготовления гидрофильной, композитной микропористой мембраны по пп.1-3, включающий стадии (i) прививочной полимеризации микропористой подложки мембраны из термопластической смолы ненасыщенным глицидным соединением, присоединения анионообменнной группы к эпоксидной группе в получаемом полимере, и последующей прививочной полимеризации подложки, содержащей анионообменные группы, ненасыщенным мономером, содержащим катионообменную группу, или (ii) прививочной полимеризации микропористой подложки мембраны из термопластической смолы ненасыщенным глицидным соединением и ненасыщенным мономером, содержащим катионообменную группу и последующего присоединения анионообменной группы к эпоксидной группе в получаемом полимере.
7. Способ изготовления гидрофильной, композитной микропористой мембраны по пп.1-3, включающий стадии (i) прививочной полимеризации микропористой подложки мембраны из термопластической смолы ненасыщенным глицидным соединением и ненасыщенным мономером, содержащим анионообменную группу, и последующего присоединения катионообменной группы к эпоксидной группе в получаемом полимере, (ii) прививочной полимеризации микропористой подложки мембраны из термопластической смолы ненасыщенным глицидным соединением, присоединения катионообменной группы к эпоксидной группе в получаемом полимере и последующей прививочной полимеризации получаемой подложки, содержащей катионообменные группы, ненасыщенным мономером, содержащим анионообменные группы.
8. Способ изготовления гидрофильной, композитной микропористой мембраны по пп.1-3, включающий стадии прививочной полимеризации микропористой подложки мембраны из термопластической смолы ненасыщенным глицидным соединением, присоединения анионообменной группы к эпоксидной группе в получаемом полимере, и последующей газо-плазменной обработки или обработки коронным разрядом получаемой подложки, содержащей анионообменные группы, для формирования карбоксильных групп.
9. Способ изготовления гидрофильной, композитной микропористой мембраны по пп.1-3, включающий стадии прививочной полимеризации микропористой подложки мембраны из термопластической смолы ненасыщенным мономером, содержащим анионообменную группу, последующей газо-плазменной обработки или обработки коронным разрядом получаемой подложки, содержащей анионообменные группы, для формирования карбоксильных групп.